(57)【要約】  シボ加工による凹凸を有する樹脂成形用型に対しても、比較的容易に樹脂成形品の製品面において艶を生じさせ、高い光沢により質感を向上させた樹脂成形品を得ることが可能な樹脂成形用型を提供する。  本願の樹脂成形用型１０は、樹脂成形品を成形するための樹脂成形用型である。この樹脂成形用型１０は、成形型１２と、成形型１２の型面１２ａの表面に形成される鏡面コート層１６とを含む。鏡面コート層１６は、熱伝導率が、０．１０Ｗ／ｍ・Ｋ以上０．９９Ｗ／ｍ・Ｋ以下の熱硬化型樹脂により形成される。鏡面コート層１６の厚みは、１．０μｍ以上３０μｍ以下であり、好ましくは、２０μｍ以下である。鏡面コート層１６の表面は略平面である平面維持部１８を有する。
2017018007.tif 000002
【特許請求の範囲】
【請求項１】
樹脂成形品を成形するための樹脂成形用型であって、
前記樹脂成形用型は、
成形型と、前記成形型の型面の表面に形成される鏡面コート層とを含み、
前記鏡面コート層は、熱伝導率が、０．１０Ｗ／ｍ・Ｋ以上０．９９Ｗ／ｍ・Ｋ以下の熱硬化型樹脂により形成され、
前記鏡面コート層の厚みは、１．０μｍ以上３０μｍ以下であり、前記鏡面コート層の表面は略平面に形成された平面維持部を有することを特徴とする、樹脂成形用型。
【請求項２】
前記鏡面コート層の厚みは、２０μｍ以下であることを特徴とする、請求項１に記載の樹脂成形用型。
【発明の詳細な説明】
【技術分野】
【０００１】
本発明は、樹脂成形用型に関し、特に、樹脂成形品の製品面の光沢が高く、高級感を有する樹脂成形品を成形するための樹脂成形用型に関する。
【背景技術】
【０００２】
従来、たとえば、自動車の内装部品としての樹脂成形品、特に、窓回りに配置されるインストルメント・パネルやガーニッシュ等には、高級感が求められる。このような樹脂成形品は、シボ加工と呼ばれる表面加工を成形型に施し、該成形型を用いて成形される。これにより、樹脂成形品の表面には、シボと呼ばれる微小な凹凸模様が設けられる。【０００３】
このようなシボを施す目的は、樹脂成形品の表面に微妙な陰影あるいは適度な光沢や手触りを付与し、意匠的に高級感を持たせることである。一方、シボには、プラスチックの射出成形に特有な製品表面に発生するウエルドラインやムラ等の外観不良を目立ちにくくしたり、製品表面の傷つきを防止あるいは目立たなくしたりするといった、実用的な目的も有する。【０００４】
ここで、たとえば、特許文献１に記載されるようなシボ製品成形用金型が開示されている。金型面に複雑な凹凸、いわゆる梨地シボを有するシボ製品の射出成型用金型のシボの形成において、凹凸を有しない平滑な金型表面にエッチング処理して形成される凹凸を、後述のブラスト処理でブラスト投射材が入り込みやすい凹凸間隔０．３〜０．５ｍｍとし、凹凸の十点平均粗さ（Ｒｚ）を２０〜４０μｍの範囲に調整し、次に、前記の凹凸表面に加えるブラスト処理を、ビーズ状のブラスト投射材で、粒径１００〜２００メッシュ、ブラスト時の圧縮空気圧力を０．２〜０．４ＭＰａとしてシボ凹凸の表面に残るエッチングによる腐食ムラや腐食によるアンダーカットをならし、更に仕上げとして、前記ビーズ状のブラスト投射材によるブラスト処理時以下かつ０．２ＭＰａ以上の圧縮空気圧力で、前記シボ凹凸間隔に十分入り込みかつブラスト投射材の打痕跡が細かく、粗くなりすぎないように選定した粒径１００〜２００メッシュのビーズ状のブラスト投射処理を加えて、シボ凹凸の凹部内奥に残る微細な凹凸の残りまでを潰すと共に、ビーズ状のブラスト投射材自体の打痕のかえりを潰して、滑らかなビーズ状のブラスト投射材打痕後のみのシボ凹凸表面とすることで、高い光沢と高級感、ウエルドラインやムラ等の外観不良を目立ちにくく、耐傷性にも優れたシボ製品を成形可能とするシボ製品成形用金型が開示されている。
【先行技術文献】
【特許文献】
【０００５】
【特許文献１】特開平１１−３２０６２７号公報
【発明の概要】
【発明が解決しようとする課題】
【０００６】
しかしながら、上述したように、特許文献１に記載されるような成形用金型の表面に対するシボ加工のための凹凸間隔の調整を必要とし、さらに、成型用金型の表面に対するシボ加工後に対して、複数のブラスト処理を必要とすることから多くの工程を要する。また、このような多くの工程をシボ加工面全体に対して均一に処理することは困難であると考えられる。【０００７】
それゆえに、この発明の主たる目的は、シボ加工による凹凸を有する樹脂成形用型に対しても、比較的容易に樹脂成形品の製品面において艶を生じさせ、高い光沢により質感を向上させた樹脂成形品を得ることが可能な樹脂成形用型を提供することである。
【課題を解決するための手段】
【０００８】
この発明に係る樹脂成形用型は、樹脂成形品を成形するための樹脂成形用型であって、樹脂成形用型は、成形型と、成形型の型面の表面に形成される鏡面コート層とを含み、鏡面コート層は、熱伝導率が、０．１０Ｗ／ｍ・Ｋ以上０．９９Ｗ／ｍ・Ｋ以下の熱硬化型樹脂により形成され、鏡面コート層の厚みは、１．０μｍ以上３０μｍ以下であり、鏡面コート層の表面は略平面に形成された平面維持部を有することを特徴とする、樹脂成形用型である。
また、この発明に係る樹脂成形用型では、鏡面コートの厚みが、２０μｍ以下であることが好ましい。【０００９】
この発明に係る樹脂成形用型によれば、鏡面コート層の表面には略平面に形成された平面維持部を有し、その鏡面コート層の厚みが１．０μｍ以上３０μｍ以下であるので、樹脂成形用型から樹脂成形品を抜く際に、樹脂成形品に対して、引き抜き方向に対する成形型の内側面における出っ張りに起因する傷（かじり）や、シボを有する樹脂成形品の硬化時に生ずる樹脂収縮に起因する引っ張りあるいは擦れによる傷が生ずるのを回避することができる。
また、鏡面コート層の厚みが、１．０μｍ以上３０μｍ以下であるので、鏡面コート層を形成する際に用いられる混合溶液に含まれる溶剤分が揮発する際に生ずる鏡面コート層の表面における波打ちによる乱れを抑制することができる。
さらに、鏡面コート層の厚みが、１．０μｍ以上３０μｍ以下であるので、鏡面コート層１６を形成するために、シボ加工による凹凸が形成された成形型１２の型面１２ａに混合溶液を塗工した際の液だれを回避することができる。
また、さらに、この鏡面コート層の厚みは、１．０μｍ以上３０μｍ以下であるので、より数多くの樹脂成形品の射出成形に耐えることができる。
以上より、樹脂成形用型の鏡面コート層の平面維持部は、安定した平面状態を確保することができることから、この樹脂成形用型を用いて射出成形すると、樹脂成形品の製品面における外観不良の発生を抑えることができ、高い光沢により質感を向上させた樹脂成形品を得ることができる。
さらに、鏡面コート層の厚みが２０μｍ以下であると、鏡面コート層を形成する際に用いられる混合溶液に含まれる溶剤分が揮発する際に生ずる鏡面コート層の平面維持部における波打ちによる乱れを、より抑制することができる。
【発明の効果】
【００１０】
この発明によれば、シボ加工による凹凸を有する樹脂成形用型に対しても、比較的容易に樹脂成形品の製品面において艶を生じさせ、高い光沢により質感を向上させた樹脂成形品を得ることが可能な樹脂成形用型を提供することができる。【００１１】
この発明の上述の目的、その他の目的、特徴および利点は、図面を参照して行う以下の発明を実施するための形態の説明から一層明らかとなろう。
【図面の簡単な説明】
【００１２】
【図１】この発明の樹脂成形用型の一例を示す断面図解図である。
【図２】図１に示す樹脂成形用型の鏡面コート層の部分を拡大した拡大断面図である。
【図３】この発明に係る樹脂成形用型を用いて射出成形された樹脂成形品を抜いた状態を示す断面図解図である。
【図４】実験に用いた樹脂成形品のテスト板の外観を示し、（ａ）は正面図であり、（ｂ）は側面図を示す。
【発明を実施するための形態】
【００１３】
１．樹脂成形用型
図１は、この発明の樹脂成形用型の一例を示す断面図解図であり、図２は、図１に示す樹脂成形用型の鏡面コート層の部分を拡大した拡大断面図である。図３は、この発明に係る樹脂成形用型を用いて射出成形された樹脂成形品を抜いた状態を示す断面図解図である。
【００１４】
樹脂成形用型１０は、成形型１２を含む。
【００１５】
成形型１２は、少なくとも１５０℃に加熱可能な素材が使用可能であり、たとえば、鉄鋼材料、アルミニウム、ＺＡＳなどの金属材料や合成樹脂材料を用いて形成される。成形型１２の型面１２ａは、たとえば、エッチングによりシボ加工が施され、その結果、シボ成形用凸部１４ａとシボ成形用凹部１４ｂとが形成されている。このシボ加工によるシボ成形用凸部１４ａとシボ成形用凹部１４ｂとの最大高さＴは、１０μｍ以上であることが好ましい。１０μｍ未満であると、後述する鏡面コート層１６によりシボ成形用凹部１４ｂの部分が埋められてしまうからである。
【００１６】
また、成形型１２には射出成形のための抜き勾配が設けられている。この抜き勾配は、シボ加工によるシボ成形用凸部１４ａとシボ成形用凹部１４ｂとの最大高さＴとの関係で規定されており、たとえば、シボ成形用凸部１４ａとシボ成形用凹部１４ｂとの最大高さＴが１０μｍの場合、約１度で設定される。
【００１７】
シボ加工は、皮シボ、幾何学シボ、梨地シボ等の凹凸形状模様を施す加工である。シボは、皮シボ模様、肌理模様や木目模様、梨地模様、葉脈模様、鱗模様、大理石模様、ヘアライン、幾何学模様、研磨模様、塗装模様などが含まれる。
なお、このシボ加工は、エッチング以外の方法により凹凸状の模様が施されてもよく、たとえば、彫刻や機械加工または研磨目により施されてもよい。
また、シボ加工は、成形型１２の型面１２ａにおいて部分的に凹凸状の模様を施すようにしてよい。この場合は、シボ加工が施されていない成形型１２の型面１２ａは、鏡面となる。
さらに、シボ加工は、成形型１２の型面１２ａの全面に施されていなくてもよい。この場合は、シボ加工が施されていない成形型１２の型面１２ａの全面が鏡面となる。
【００１８】
樹脂成形用型１０は、成形型１２の型面１２ａの全面に形成される、鏡面コート層１６を含む。なお、鏡面コート層１６は、成形型１２の型面１２ａの一部にのみ形成されていてもよい。そして、鏡面コート層１６の表面には、略平面に形成された平面維持部１８を有する。
【００１９】
鏡面コート層１６は、少なくとも熱硬化性樹脂を含む。鏡面コート層１６は、１．０μｍ以上３０μｍ以下の範囲の厚みとなるように形成される。また、鏡面コート層１６の厚みは、２０μｍ以下が好ましい。２０μｍを超えると、鏡面コート層１６の表面の波打ちが生じ、３０μｍを超えると、さらに鏡面コート層１６の表面の波打ちが顕著に現れることから、樹脂成形品の製造面に質感の高い艶を生じさせることが困難となるからである。また、鏡面コート層１６の厚みは、少なくとも、シボ加工によるシボ成形用凸部１４ａとシボ成形用凹部１４ｂとの最大高さＴよりも小さい。鏡面コート層１６の厚みがシボ加工によるシボ成形用凸部１４ａとシボ成形用凹部１４ｂとの最大高さＴより大きいと、シボ加工による凹凸が埋まってしまうため、樹脂成形品にシボ加工を施せなくなるためである。このような鏡面コート層１６は、コア型およびキャビティ型の両方に形成されてもよいし、キャビティ型にのみ鏡面コート層１６を形成してもよい。
【００２０】
なお、鏡面コート層１６の厚みは、たとえば、電磁・過電流式膜厚計（サンコウ電子社製，型番：ＳＷＴ−９１００）によって計測することができる。
【００２１】
鏡面コート層１６に用いられる熱硬化性樹脂としては、耐熱性、離形性、成形型１２の型面１２ａとの接着性、耐摩耗性等が要求される。耐熱性としては、１００℃未満の温度で溶融しないものが望ましく、熱硬化性樹脂の硬化温度が、成形型１２の耐熱温度に合わせて設定される。たとえば、アルミニウムやＺＡＳなどの融点の低い材料で形成された成形型１２に鏡面コート層１６を形成する場合には、型材料の耐熱温度に合わせて、１００℃以上１５０℃以下の温度範囲で硬化する熱硬化性樹脂が用いられる。耐摩耗性としては、射出成形時の樹脂の溶融物の流れに対し、耐性が充分にあるものが望ましい。たとえば、合成樹脂による成形、たとえば、射出成形に際し、１０００ショット以上の成形に耐え得るものが望ましい。樹脂成形品の成形にあたっては、同一の成形型１２で数多くの樹脂成形品を成形するためである。上述したように、この鏡面コート層１６の厚みは、１．０μｍ以上３０μｍ以下、好ましくは、２０μｍ以下であるので、より数多くの樹脂成形品の成形に耐えることができる。
【００２２】
また、上述したような鏡面コート層１６対する要求を満たすために、鏡面コート層１６に用いられる熱硬化性樹脂は、断熱性が高い材料が用いられる。たとえば、鏡面コート層１６に用いられる熱硬化性樹脂としては、熱伝導率が、０．１０Ｗ／ｍ・Ｋ以上０．９９Ｗ／ｍ・Ｋ以下の熱硬化型樹脂が用いられる。
【００２３】
鏡面コート層１６に用いられる熱硬化性樹脂としては、フェノール樹脂、アルキド樹脂、メラミン尿素樹脂、エポキシ樹脂、ポリウレタン樹脂、シリコーン樹脂、塩化ゴム系樹脂、酢酸ビニル樹脂、アクリル樹脂、塩化ビニル樹脂、フッ素樹脂、セルロース、ポリスチレン樹脂等が用いられ、単体および共重合体のいずれも用いることができる。
【００２４】
２．樹脂成形用型の製造方法
次に、本発明にかかる樹脂成形用型の製造方法について説明する。
【００２５】
まず、シボ加工が施された成形型１２が準備される。このシボ加工により、成形型１２の型面１２ａには、シボ成形用凸部１４ａとシボ成形用凹部１４ｂとが形成されている。
成形型１２の母材は、少なくとも１５０℃に加熱可能な素材が使用可能であり、たとえば、鉄鋼材料、アルミニウム、ＺＡＳなどの金属材料や合成樹脂材料を用いることができる。  
【００２６】
また、成形型１２の型面１２ａには、必要に応じて、皮シボ、幾何学シボ、梨地シボ等の凹凸形状模様のシボ加工が施される。シボ模様は、皮シボ模様、肌理模様や木目模様、梨地模様、葉脈模様、鱗模様、大理石模様、ヘアライン、幾何学模様、研磨模様、塗装模様などから選択される。一方、成形型１２の型面１２ａには、シボ加工を施さない場合もあり得る。
【００２７】
そして、後の工程において鏡面コート層１６を形成するために、成形型１２の型面１２ａが脱脂・洗浄される。
【００２８】
次に、鏡面コート層１６が成形型１２の型面１２ａに形成される。
まず、鏡面コート層１６を形成するために、熱硬化性樹脂が準備される。そして、準備された熱硬化性樹脂を溶剤に分散した混合溶液が準備される。
【００２９】
鏡面コート層１６の形成に用いられる熱硬化性樹脂としては、フェノール樹脂、アルキド樹脂、メラミン尿素樹脂、エポキシ樹脂、ポリウレタン樹脂、シリコーン樹脂、塩化ゴム系樹脂、酢酸ビニル樹脂、アクリル樹脂、塩化ビニル樹脂、フッ素樹脂、セルロース、ポリスチレン樹脂等が用いられ、単体および共重合体のいずれも用いることができる。
【００３０】
鏡面コート層１６の形成に用いられる溶剤としては、プロピレングリコールモノメチルエーテルアセテート、プロピレングリコールモノメチルエーテル、酢酸ｎ−ブチル、ｎ−ブチルアルコール、メチルアルコール、エチレングリコールモノメチルエーテルアセテートを用いることができる。なお、鏡面コート層１６を形成するために用いられる混合溶液において、溶剤の希釈率は、５％以上２０％以下である。
【００３１】
続いて、鏡面コート層１６を形成するために、準備された混合物は、１．０μｍ以上３０μｍ以下の厚みで形成されるように、たとえば、吹き付け法により、成形型１２の型面１２ａに塗工される。なお、鏡面コート層１６が、好ましくは２０μｍ以下の厚みとなるように、塗工される。
【００３２】
鏡面コート層１６を形成するための混合溶液の吹き付け条件としては、たとえば、塗布圧力（空気圧）が０．２５ＭＰａ、スプレーガンの口径が０．８ｍｍ、塗布距離が１５ｃｍ以上４０ｃｍ以下の範囲である。そして、コーティングするための成形型１２の型面１２ａに対してできるだけ鉛直から吹き付けるようにする。鏡面コート層１６が、成形型１２の型面１２ａに均一にコーティングされるように形成させるためである。塗布する場所は、たとえば、塗装ルームである。
【００３３】
なお、また、鏡面コート層１６の形成を、成形型１２の型面１２ａの全体面でなく、部分的に鏡面コート層１６を形成してもよい。
【００３４】
その後、混合溶液が塗工された成形型１２を、焼成温度を１００℃以上１５０℃以下とし、２時間以上５時間以下で焼成することにより、成形型１２の型面１２ａに鏡面コート層１６が形成されて、樹脂成形用型１０が得られる。
【００３５】
３．樹脂成形品
この樹脂成形用型１０を用いて、加熱溶融された熱可塑性樹脂で射出成形を行う。本樹脂成形用型１０を用いて成形される熱可塑性樹脂の材料は、たとえば、ポリプロピレン（ＰＰ）、アクリロニトリル、ブタジエン、スチレンの共重合合成樹脂であるＡＢＳ樹脂、ポリ塩化ビニル（ＰＶＣ）等を用いることができる。また、樹脂成形品の厚みは、特に制限はなく、任意の厚みに成形することができる。
この樹脂成形用型１０を用いて成形された図３の樹脂成形品１００の製造面１１０は、十分な艶を有し、高い光沢を有する。
【００３６】
図１の樹脂成形用型１０によれば、鏡面コート層１６の厚みが１．０μｍ以上３０μｍ以下であるので、樹脂成形用型１０から樹脂成形品１００を抜く際に、樹脂成形品１００に対して、引き抜き方向に対する成形型の内側面における出っ張りに起因する傷（かじり）や、シボを有する樹脂成形品１００の硬化時に生ずる樹脂収縮に起因する引っ張りあるいは擦れによる傷が生ずるのを回避することができる。
また、鏡面コート層１６の厚みが、１．０μｍ以上３０μｍ以下であるので、鏡面コート層１６を形成する際に、溶剤分が揮発する際に生ずる平面維持部１８の波打ちによる乱れを抑制することができる。
さらに、鏡面コート層１６の厚みが、１．０μｍ以上３０μｍ以下であるので、鏡面コート層１６を形成するために、シボ加工による凹凸が形成された成形型１２の型面１２ａに混合溶液を塗工した際の液だれを回避することができる。
また、さらに、この鏡面コート層１６の厚みは、１．０μｍ以上３０μｍ以下であるので、より数多くの樹脂成形品の射出成形に耐えることができる。
したがって、樹脂成形用型１０の鏡面コート層１６の平面維持部１８は、安定した平面状態を確保することができることから、この樹脂成形用型１０を用いて樹脂成形品１００を射出成形すると、樹脂成形品１００の製品面における外観不良の発生を抑えることができ、高い光沢により質感を向上させた樹脂成形品を得ることができる。
【００３７】
さらに、鏡面コート層１６の厚みが、２０μｍ以下であると、鏡面コート層１６を形成する際に用いられる混合溶液に含まれる溶剤分が揮発する際に生ずる平面維持部１８の波打ちによる乱れを、より抑制することができる。
【００３８】
（実験例）
実施例として成形型１２に鏡面コート層１６を形成した樹脂成形用型のテスト板と比較例として成形型に鏡面コート層を形成しない樹脂成形用型のテスト板とを準備し、それぞれの樹脂成形用型のテスト板を評価する実験を行った。評価は、樹脂成形用型のテスト板の型面のグロス値を計測することにより行った。
【００３９】
１．樹脂成形用型
（実施例）
実施例１ないし実施例３の成形型のテスト板の母材は、すべて機械構造用炭素鋼（Ｓ５０Ｃ）とした。また、実施例１ないし実施例３の樹脂成形用型のテスト板の大きさは、縦１００ｍｍ、横１５０ｍｍ、厚さ１０ｍｍである。
また、実施例１ないし実施例３では、従来の方法により、シボ加工を施した。なお、実施例１ないし実施例３において、このシボ加工によるシボ成形用凸部とシボ成形用凹部との最大高さＴは、１０μｍ程度とした。そして、実施例１ないし実施例３の成形型のテスト板における型面には、鏡面コート層を形成した。これらの鏡面コート層に含有される樹脂は、アクリル樹脂とした。実施例１ないし実施例３では、鏡面コート層の厚みを変化させた。
実施例１ないし実施例３において、鏡面コート層を形成するための混合溶液の吹き付け条件は次の通りとした。
・塗布圧力（空気圧）：０．２５ＭＰａ
・スプレーガンの口径：０．８ｍｍ
・塗布距離：３０ｍｍ以上４０ｍｍ以下
・塗布向き：成形型の型面に対してできるだけ鉛直
・塗布場所：塗装ルーム
・塗布厚み：表１を参照
【００４０】
（比較例）
比較例１の成形型のテスト板は、実施例１の成形型に施されたシボ加工と同じ、サンドブラストおよびガラスビーズによる表面加工を含む一連のシボ加工が施されており、かつ、鏡面コート層が形成されていないテスト板である。また、比較例１の成形型の母材も、すべて機械構造用炭素鋼（Ｓ５０Ｃ）とした。比較例１のテスト板の大きさも、実施例１ないし実施例３のテスト板の大きさと同一とした。
【００４１】
（計測方法）
成形型１２のテスト板の型面１２ａのグロス値（Ｇｓ（６０°）の光沢度）は、コニカミノルタ社製光沢計（商品名：ＵＮＩ  ＧＬＯＳＳ  ＧＭ−６０）を用いて計測した。Ｇｓ（６０°）は、測定角６０度の鏡面光沢（度）を意味する。
鏡面光沢度は、ＪＩＳ  Ｚ８７４１−１９９７「鏡面光沢度−測定方法」に規定された測定方法に準じて、下記の方法で測定した。すなわち、前記規格に準拠する鏡面光沢度測定装置を用いて入射角＝６０°の条件で、表面の反射率を測定した。次に、この測定値を、基準面の光沢度を１００としたときの百分率数に換算して鏡面光沢度として表わした。基準面としては、前記規格に規定された、屈折率が可視波長範囲全域にわたって一定値１．５６７である黒色ガラス基準面を用い、入射角＝６０°のときは、鏡面反射率１０％を光沢度１００と規定した。測定を行うと前記の換算を自動的に行って、鏡面光沢度を出力する機能を有する鏡面光沢測定装置であるコニカミノルタ社製光沢計（商品名：ＵＮＩ  ＧＬＯＳＳ  ＧＭ−６０）を用いて、入射角＝６０°の条件で、テスト板表面各部をＮ＝５で測定し、その平均値を各テスト板表面の鏡面光沢度とした。なお、グロス値（光沢度）が高いほど、艶が出た状態であることを意味している。
【００４２】
表１は、実施例１ないし実施例３および比較例１の評価結果を示す。
【００４３】
【表１】
2017018007.tif 000003
【００４４】
成形型のシボ加工された型面におけるグロス値の平均値に着目すると、実施例１ないし実施例３では、１５．４から５９．４の範囲であり、比較例１では、２．１であることから、鏡面コート層を成形型の型面に形成することで、艶が大きく向上することが確認された。また、実施例１ないし実施例３の成形型における鏡面コート層の平面維持部を確認したところ、波打ちによる乱れは確認されなかった。
【符号の説明】
【００４５】
１０  樹脂成形用型
１２  成形型
１２ａ  型面
１４ａ  シボ成形用凸部
１４ｂ  シボ成形用凹部
１６  鏡面コート層
１８  平面維持部
１００  樹脂成形品
１１０  製造面
Ｔ  シボ成形用凸部とシボ成形用凹部との最大高さ
【図１】
2017018007.tif 000004
【図２】
2017018007.tif 000005
【図３】
2017018007.tif 000006
【図４】
2017018007.tif 000007
【国際調査報告】
2017018007.tif 000008
2017018007.tif 000009
2017018007.tif 000010
2017018007.tif 000011